"延伸処理が施されたポリマーフィルムをケーシング内部で該ケーシング内に設けられた複数の搬送ローラの搬送路に沿って搬送して過熱水蒸気を接触させる処理を有し、前記ケーシング内部は、ケーシング外部との湿度変化率を100g/m3sec以上にするとともに、前記ケーシング内に設けられた前記複数の搬送ローラの1本目の搬送ローラは、前記延伸処理が施されたポリマーフィルムの寸法変化率が0.05/sec以下の位置であり、前記延伸処理が施されたポリマーフィルムへの面圧が350Pa以下にすることを特徴とするポリマーフィルムの製造方法。前記ポリマーフィルムは、トリアセチルセルロースTACフィルムであることを特徴とする請求項1に記載のポリマーフィルムの製造方法。前記延伸処理が施されたポリマーフィルムの厚みは40~60μmであることを特徴とする請求項1又は2に記載のポリマーフィルムの製造方法。しかしながら、特許文献1のような過熱水蒸気処理では、フィルム収縮により搬送ローラにフィルムが進入する際に、ポリマーフィルムにツレが発生してしまい、ツレが搬送ローラ上に乗り上げることでポリマーフィルムに折れシワが発生してしまうという問題があった。本発明はこのような事情に鑑みてなされたもので、搬送ローラにおいてポリマーフィルムに折れシワが発生してしまうのを防止するとともに光学特性が変動してしまうことを防止することができるケーシング内部で該ケーシング内に設けられた複数の搬送ローラの搬送路に沿って搬送して過熱水蒸気を接触させる処理を有するポリマーフィルムの製造方法を提供することを目的とする。本発明は、前記目的を達成するために、延伸処理が施されたポリマーフィルムをケーシング内部で該ケーシング内に設けられた複数の搬送ローラの搬送路に沿って搬送して過熱水蒸気を接触させる処理を有し、前記ケーシング内部は、ケーシング外部との湿度変化率を100g/m3sec以上にするとともに、前記ケーシング内に設けられた前記複数の搬送ローラの1本目の搬送ローラは、前記延伸処理が施されたポリマーフィルムの寸法変化率が0.05/sec以下の位置であり、前記延伸処理が施されたポリマーフィルムへの面圧が350Pa以下にすることを特徴とする。過熱水蒸気に接触させる処理を行うケーシング内部とケーシング外部との湿度変化率を100g/m3sec以上という急激な湿度変化によりポリマーフィルムを処理することで、好適に光学特性の変動を防ぐことができる。しかしながら、この急激な湿度変化によりポリマーフィルムに収縮が起きてしまう。そして、このフィルム収縮により搬送ローラにフィルムが進入する際に、ポリマーフィルムにツレが発生してしまい、ツレが搬送ローラ上に乗り上げることでポリマーフィルムに折れシワが発生してしまう。そこで、ケーシング内に設けられた複数の搬送ローラの1本目の搬送ローラをポリマーフィルムの寸法変化率が0.05/sec以下の位置とし、1本目の搬送ローラのポリマーフィルムへの面圧を350Pa以下にするようにしたことで、搬送ローラにおいてポリマーフィルムに折れシワが発生してしまうのを防ぐことができるようになった。そして、本発明において、前記ポリマーフィルムは、トリアセチルセルロースTACフィルムであることが好ましい。また、本発明において、前記延伸処理が施されたポリマーフィルムの厚みは40~60μmであることが好ましい。本発明に係るポリマーフィルムの製造方法によれば、搬送ローラにおいてポリマーフィルムに折れシワが発生してしまうのを防止するとともに光学特性が変動してしまうことを防止することができる。オフライン延伸設備図1に示すように、オフライン延伸設備2は、TACフィルム3を延伸するものであり、供給室4と、テンタ部5と、過熱水蒸気接触室6と、巻取室8とを備える。供給室4には、長尺状のTACフィルム3が巻き芯に巻き取られた状態で収納されている。TACフィルム3は、後述するフィルム製造設備で製造される。供給ローラ9は、巻き芯からTACフィルム3を取り出して、テンタ部5に供給する。テンタ部図2に示すように、テンタ部5は、TACフィルム3をX方向に搬送するフィルム搬送路を有し、このフィルム搬送路にあるTACフィルム3を、X方向と直交する方向以下、Y方向と称するに延伸する延伸処理を行うものであり、第1レール11と、第2レール12と、これらレール11,12に案内される1対のエンドレスチェーン以下、第1、第2チェーンと称する13,14とを備えている。第1、第2チェーン1314には、クリップ15が一定の間隔で多数取り付けられている。レール11、12は、フィルム搬送路のY方向両端に沿うように設けられ、フィルム搬送路を介して互い対向するように配される。レール11,12のX方向上流側には、テンタ入口26が設けられ、レール11,12のX方向下流側には、テンタ出口27が設けられる。テンタ出口27のフィルム搬送路のY方向両側には、原動スプロケット21,22が設けられ、テンタ入口26のフィルム搬送路のY方向両側には、従動スプロケット23,24が設けられる。第1、第2チェーン1314は、原動スプロケット21,22及び従動スプロケット23,24の間に掛け渡されており、これらスプロケット21~24の間では、第1チェーン13は第1レール11によって、第2チェーン14は第2レール12によって案内される。各スプロケット21~22が回転すると、第1、第2チェーン13、14はレール11、12に沿って走行する。テンタ入口26近傍のレール11,12には把持開始位置Piが設けられ、テンタ出口27近傍のレール11,12には把持解除位置Poが設けられる。第1、第2チェーン13、14の走行により、クリップ15が把持開始位置Piを通過すると、クリップ15はTACフィルム3の耳部を把持する状態となる。そして、クリップ15が把持解除位置Poを通過すると、クリップ15はTACフィルム3の耳部の把持を解除する状態となる。レール11,12は、把持解除位置PoにおけるTACフィルム3のY方向の幅Woが、把持開始位置PiにおけるTACフィルム3のY方向の幅Wiよりも大きくなるように配される。チェーン13、14の走行により、クリップ15は、把持開始位置PiにあるTACフィルム3を把持解除位置Poまで搬送しながら、TACフィルム3をY方向に延伸する。なお、X方向における位置Pi及び位置Poの間に位置Pkを設け、この位置PkにおけるTACフィルム3のY方向の幅Wkが、幅Wiより大きくなるようにレール11、12を配してもよい。なお、幅Wkは、幅Woよりも大きくてもよいし、幅Woと等しくてもよい。図示しない空調機により、テンタ部5の内部の雰囲気の条件を所定範囲内で一定となるように保持する。また、必要に応じて、テンタ部5を、X方向で複数のゾーンに分けて、ゾーン毎に、フィルム加熱条件を変えるようにしてもよい。例えば、X方向の上流側から順に、TACフィルム3を予熱するための予熱ゾーン、延伸可能な程度までTACフィルム3を加熱するための加熱ゾーン、及びTACフィルム3を延伸する延伸ゾーンを設けてもよいし、これらに加えて、TACフィルム3の延伸を停止し、TACフィルム3に残留する歪が緩和するようにTACフィルム3を加熱する熱緩和ゾーンを、延伸ゾーンよりもX方向下流側に設けてもよい。図1に示すように、テンタ部5と過熱水蒸気接触室6との間には、耳切装置30が設けられる。耳切装置30は、TACフィルム3のY方向図2参照の側縁部をスリット状の耳屑として切り離す。耳切装置30に接続するカットブロア31は、この耳屑を細かく切断する。図示しない風送装置は、カットブロア31を経た耳屑をクラッシャ32に送り、クラッシャ32は耳屑を更に細かく切断して、チップとする。このチップはドープ調製用に再利用されるので、この方法はコストの点において有効である。過熱水蒸気接触室6に送られたTACフィルム3には所定の処理が施される。過熱水蒸気接触室6にて行われる所定の処理の詳細は後述する。光学フィルム35は、巻取室8に送られる。なお、図示しないが、過熱水蒸気接触室6にて行われる所定の処理の後、冷却室に送り所定の温度になるまで冷却した後巻取室8に送っても良い。巻取室8には、巻取り軸を有する巻取機36とプレスローラ37とが設けられている。巻取り軸には巻き芯36aが取り付けられる。巻取室8に送られた光学フィルム35は、プレスローラ37によって押圧されながら、巻き芯36aに巻き取られる。過熱水蒸気接触室図1及び図3に示すように、過熱水蒸気接触室6には、複数のローラ41a、41が、X方向の上流側から下流側に向かって順次設けられる。複数のローラ41a、41により、TACフィルム3を搬送する搬送路が形成される。また、フィルム搬送路の近傍には、複数の給気ヘッド43bが設けられる。図3に示すように、複数の給気ヘッド43bは、X方向に横たわるように配され、Y方向に離間して並べられる。給気ヘッド43bは、円柱状の給気ヘッド本体60と、複数の噴出孔61とを有する。複数の噴出孔61は、給気ヘッド本体60の周面に設けられる。給気ヘッド本体60の内部には流路が形成される。流路は過熱水蒸気供給設備不図示と複数の噴出孔61とを連通する。湿過熱水蒸気供給設備から流路へ送られた過熱水蒸気は、複数の噴出孔61から吹き出す。また、過熱水蒸気接触室6には、過熱水蒸気を排気する排気口44を備える。次に、オフライン延伸設備2における本発明の作用について説明する。図1に示すように、供給ローラ9は、供給室4からTACフィルム3をテンタ部5に供給する。図2に示すように、図示しない空調機は、テンタ部5内の雰囲気の温度、湿度、ガス露点等を調節する。これにより、テンタ部5を通過するTACフィルム3の温度を所望の範囲内に調節することができる。図示しない駆動機構は、スプロケット21~24を回転駆動し、第1、第2チェーン13、14は、第1、第2レール11、12に沿って無端走行する。第1、第2チェーン13、14に取り付けられるクリップ15は、把持開始位置Piにて、TACフィルム3の方向Yの両側縁部を把持し、把持解除位置Poにて両側縁部の把持を解除する。こうして、テンタ部5では、把持開始位置Piから把持解除位置Poまでの間で、方向Yへの延伸処理がTACフィルム3に施される。テンタ部5におけるTACフィルム3の延伸率Lx{=Wo/Wi×100}は、100.5以上300以下であることが好ましく、110以上180以下であることがより好ましい。図1に示すように、テンタ部5から送られたTACフィルム3は、耳切装置30により、両側縁部が切り離され、過熱水蒸気接触室6へ送られる。過熱水蒸気接触室6にてTACフィルム3に過熱水蒸気を接触させる処理が行われる。過熱水蒸気接触室6から送り出されたTACフィルム3は、巻取室8に送られ、プレスローラ37によって押圧されながら、巻取機36の巻き芯36aに巻き取られる。ここで、本発明では、過熱水蒸気に接触させる処理は、外部との湿度変化率を100g/m3sec以上という急激な湿度変化によりポリマーフィルムを処理するようにした。本処理によって、急激にTACフィルム3は水分子を吸収し、ガラス転移温度Tgが低下するとともに、一定以上の熱エネルギーを得るため、TACフィルム3における水分子の拡散が促進される。TACフィルム3における水分子の拡散の促進により、ポリマー分子の高次構造がより安定な構造に遷移しやすくなる結果、乾いたTACフィルム3を単に加熱する処理に比べ、ポリマー分子の構造の安定化を短時間で行うことができる。したがって、本発明によれば、湿熱耐久試験の前後における厚み方向レターデーションReの変動量△Reが小さいTACフィルム3を製造することができる。しかしながら、延伸処理が施されたTACフィルム3について過熱水蒸気を接触させる本処理を行った場合、この急激な湿度変化によりポリマーフィルムに収縮が起きてしまう。そして、このフィルム収縮により搬送ローラにフィルムが進入する際に、ポリマーフィルムにツレが発生してしまい、ツレが搬送ローラ上に乗り上げることでポリマーフィルムに折れシワが発生してしまう。そこで、本発明では、過熱水蒸気接触室6に設けられた1本目の搬送ローラ41aの位置をポリマーフィルムの寸法変化率が0.05/sec以下の位置とし、1本目の搬送ローラ41aのポリマーフィルムへの面圧を350Pa以下にするようにした。これにより、過熱水蒸気接触室6に設けられた1本目の搬送ローラ41aにおいてポリマーフィルムに折れシワが発生してしまうのを防ぐことができるようになった。過熱水蒸気接触室6に設けられた1本目の搬送ローラ41aの位置をポリマーフィルムの寸法変化率0.05/sec以下の位置とするためには、図1に示したように、過熱水蒸気接触室6入口から1本目の搬送ローラ41aまでの距離を稼ぐケーシング6a形状とすることで達成することができる。なお、図1では方向Xにケーシング6aを伸ばして1本目の搬送ローラ41aまでの距離を稼いでいるが、図4の過熱水蒸気接触室6’のように方向Yにケーシング6aを伸ばして1本目の搬送ローラ41aまでの距離を稼いでもよい。なお、上記実施形態の延伸処理では、TACフィルム3をY方向に延伸したが、本発明はこれに限られず、TACフィルム3をX方向に延伸してもよいし、TACフィルム3をX方向及びY方向に延伸してもよい。また、本発明における延伸手段は、テンタ部5に限られず、TACフィルム3に所定のテンションを付与することができる等の公知の延伸手段を用いてもよい。また、本処理が施されるTACフィルム3は、十分乾燥された、すなわち溶剤がほとんど残っておらず、ポリマー分子の流動性がほとんど消失しているものを用いることが好ましく、乾量基準の残留溶剤量が5重量以下であることが好ましく、2重量以下であることがより好ましく、0.3重量以下であることが特に好ましい。ここで、乾量基準の残留溶剤量とは、湿潤フィルムやTACフィルム3に残留する溶剤の量を示したものを指す。残留溶剤量は、対象となるフィルムからサンプルフィルムを採取し、採取時のサンプルフィルムの重量をx、サンプルフィルムを乾燥した後の重量をyとするとき、{x-y/y}×100で表される。TACフィルム3の幅は600mm以上であることが好ましく、1400mm以上2500mm以下であることがより好ましく、2500mmより大きい場合にも本発明の効果が発現する。また、TACフィルム3の厚みが20μm以上200μm以下であることが好ましく、40μm以上60μm以下であることがより好ましい。また、上記実施形態では、TACフィルムを用いたが、本発明はTACフィルムに限られず、セルロースアシレートや環状オレフィン等、他のポリマーからなり、溶液製膜方法によって得られるポリマーフィルムや、溶融製膜方法によって製造されたポリマーフィルムにも用いることができる。TACフィルムを用いて以下の実験を行った。TACフィルムの製造方法について説明する。フィルムの製造フィルム製造に使用したポリマー溶液ドープの調製に際しての配合を下記に示す。原料ドープの調製に用いた化合物の処方を下記に示す。セルローストリアセテート置換度2.8689.3重量可塑剤Aトリフェニルフォスフェート7.1重量可塑剤Bビフェニルジフェニルフォスフェート3.6重量の組成比からなる固形分溶質をジクロロメタン80重量メタノール13.5重量n-ブタノール6.5重量からなる混合溶剤に適宜添加し、攪拌溶解して原料ドープを調製した。なお、原料ドープのTAC濃度は略23重量になるように調整した。原料ドープを濾紙東洋濾紙株製,63LBにて濾過後さらに焼結金属フィルタ日本精線株製06N,公称孔径10μmで濾過し、さらにメッシュフイルタで濾過した後にストックタンクに入れた。[セルローストリアセテート]なお、ここで使用したセルローストリアセテートは、残存酢酸量が0.1重量以下であり、Ca含有率が57ppm、Mg含有率が41ppm、Fe含有率が0.4ppmであり、遊離酢酸38ppm、さらに硫酸イオンを13ppm含むものであった。また6位水酸基の水素に対するアセチル基の置換度は0.91であった。また、全アセチル基中の32.5が6位の水酸基の水素が置換されたアセチル基であった。また、このTACをアセトンで抽出したアセトン抽出分は8重量であり、その重量平均分子量/数平均分子量比は2.5であった。また、得られたTACのイエローインデックスは1.7であり、ヘイズは0.08、透明度は93.5であった。このTACは、綿から採取したセルロースを原料として合成されたものである。以下の説明において、これを綿原料TACと称する。[マット剤液の調製]下記の処方からマット剤液を調製した。シリカ日本アエロジル株製アエロジルR9720.67重量セルローストリアセテート2.93重量トリフェニルフォスフェート0.23重量ビフェニルジフェニルフォスフェート0.12重量ジクロロメタン88.37重量メタノール7.68重量上記処方からマット剤液を調製して、アトライターにて体積平均粒径0.7μmになるように分散を行った後、富士フイルム株製アストロポアフィルタにてろ過した。そして、マット剤液用タンクに入れた。[紫外線吸収剤溶液の調製]下記の処方から紫外線吸収剤溶液を調製した。22 ́-ヒドロキシ-3 ́,5 ́-ジ-tert―ブチルフェニル-5-クロルベンゾトリアゾール5.83重量22 ́-ヒドロキシ3 ́,5 ́-ジ-tert-アミルフェニルベンゾトリアゾール11.66重量セルローストリアセテート1.48重量トリフェニルフォスフェート0.12重量ビフェニルジフェニルフォスフェート0.06重量ジクロロメタン74.38重量メタノール6.47重量上記処方から紫外線吸収剤溶液を調製し、富士フイルム株製のアストロポアフィルタにてろ過した後に紫外線吸収剤液法用タンクに入れた。フィルム製造設備を用いてTACフィルム3を製造した。紫外線吸収剤溶液に、マット剤液や後述するレターデーション制御剤を含む液を添加し、インラインミキサで混合攪拌して混合添加剤を得た。添加剤供給ラインは、混合添加剤を配管内に送液した。インラインミキサは原料ドープと混合添加剤とを混合攪拌して流延ドープを得た。流延ドラムは、制御部の制御の下、軸を中心に回転し、走行方向における周面の速度を50m/分以上200m/分以下の範囲内でほぼ一定となるように保持した。流延ドラムの周面の温度を、-10°C以上10°C以下の範囲内でほぼ一定となるように保持した。流延ダイは、流延ドープを周面上に流延し、周面に流延膜を形成した。冷却により、流延膜が自己支持性を有するものとなった後、剥取ローラを用いて、流延ドラムから流延膜を湿潤フィルムとして剥ぎ取った。剥取不良を抑制するために流延ドラムの速度に対する剥取速度剥取ローラドローを、100.1~110の範囲で適切に調整した。湿潤フィルムは、渡り部、ピンテンタ、及び乾燥室へ順次案内された。渡り部、ピンテンタ、及び乾燥室は、湿潤フィルムに乾燥空気をあてて、所定の乾燥処理を行った。この乾燥処理によって得られるTACフィルム3を冷却室に送った。冷却室では、TACフィルム3を30°C以下になるまで冷却した。その後、TACフィルム3に、除電処理、ナーリング付与処理などを行った後、巻取室8に搬送した。巻取室8では、プレスローラで所望のテンションを付与しつつ、TACフィルム3を巻取機の巻き芯に巻き取った。フィルム製造設備により製造されたTACフィルム3は、幅が1600m~2500mであり、膜厚が110μmであった。TACフィルム3は、図1のオフライン延伸設備によりY方向フィルム幅方向に延伸した。延伸により、図5の表の実験1~10においてはフィルム厚みを60μm、実験11及び12は40μmとした。過熱水蒸気接触室で過熱水蒸気を接触させる処理を行った。過熱水蒸気接触室の温度は125°C、絶対湿度は400g/m3とした。そして、過熱水蒸気接触室のケーシング外部の絶対湿度を、実験1~8及び11、12では15g/m3、実験9では85g/m3、実験10では112g/m3とした。また、実験1~7及び9~12では搬送ローラの径を92mm、実験8では123mmとし、1本目の搬送ローラ41aでのTACフィルム3のテンションを実験1~4及び7~12では60N/m、実験5及び6では80N/mとした。上記条件から湿度変化率とTACフィルムの面圧を求めた。また、過熱水蒸気接触室6入口から1本目の搬送ローラ41aまでの時間を実験1及び2では1.8秒、実験3では2.4秒、実験12では3.1秒、実験4及び6では3.2秒、実験5及び7~11では4.2秒とした。そして、1本目の搬送ローラ41aでのTACフィルムの寸法変化率を測定した。寸法変化率は、過熱水蒸気接触室6入口と搬送ローラ41a直前とにエッジセンサ株式会社ニレコ製EPCセンサHE120を設けてフィルム幅を各々測定し、それら測定値の差を過熱水蒸気接触室6入口から搬送ローラ41aまでの搬送時間で割ることで求めた。これら実験1~12で得られたTACフィルムのシワの発生の有無及び△Reを調べた。なお、シワが発生したものについては、TACフィルムの△Reはフィルム箇所により異なるため測定はしていない。評価結果を図5の表に記す。表から分かるように、ケーシング内部とケーシング外部との湿度変化率を100g/m3sec以上にするとともに、ケーシング内に設けられた1本目の搬送ローラの位置が延伸処理が施されたポリマーフィルムの寸法変化率が0.05/sec以下の位置であり、1本目の搬送ローラにおけるポリマーフィルムへの面圧が350Pa以下であることで、搬送ローラで折れシワが発生してしまうのを防止することができるとともに光学特性が変動するのを防止することができることが分かる。"